(57)【特許請求の範囲】
【請求項１】
一対の基板のうち、一方の基板にはレンズ構造を備え、前記レンズ構造と他方の基板との間に液晶層を備えた液晶レンズであって、前記レンズ構造の前記液晶層側に設ける配向処理層の配向規制力よりも、前記他方の基板の前記液晶層側に設ける配向処理層の配向規制力が強く、前記レンズ構造の前記液晶層側に設ける配向処理層が、斜方蒸着膜であることを特徴とする液晶レンズ。
【請求項２】
一対の基板のうち、一方の基板にはレンズ構造を備え、前記レンズ構造と他方の基板との間に液晶層を備えた液晶レンズであって、前記レンズ構造の前記液晶層側に設ける配向処理層の配向規制力よりも、前記他方の基板の前記液晶層側に設ける配向処理層の配向規制力が強く、前記レンズ構造の前記液晶層側に設ける配向処理層が、光照射によって配向する光配向膜であることを特徴とする液晶レンズ。
【請求項３】
一対の基板のうち、一方の基板にはレンズ構造を備え、前記レンズ構造と他方の基板との間に液晶層を備えた液晶レンズであって、前記レンズ構造の前記液晶層側に設ける配向処理層の配向規制力よりも、前記他方の基板の前記液晶層側に設ける配向処理層の配向規制力が強く、前記レンズ構造の前記液晶層側に設ける配向処理層が、前記レンズ構造の表面に形成された凹凸の溝構造であることを特徴とする液晶レンズ。
【請求項４】
前記レンズ構造の前記液晶層側に設ける配向処理層に接する前記液晶分子のプレチルト角は、ほぼ０度であることを特徴とする請求項１から３の何れか１項に記載の液晶レンズ。
【請求項５】
前記レンズ構造の前記液晶層側に設ける配向処理層より配向規制力の強い配向膜は、有機膜をラビングした膜であることを特徴とする請求項１から３の何れか１項に記載の液晶レンズ。
【請求項６】
前記配向規制力は、配向処理による液晶分子の極角アンカリング値の大小であることを特徴とする請求項１から３の何れか１項に記載の液晶レンズ。    
【発明の詳細な説明】
【技術分野】
【０００１】
本発明は、液晶を用いて光学特性を可変とした液晶光学素子に関するものであり、特にカメラ、眼鏡等の光学装置において、焦点距離の調整用に用いられる液晶光学素子に関する。ここで、液晶光学素子とは、具体的には、液晶レンズを意味するものである。
【背景技術】
【０００２】
従来から、液晶を用いた光学素子として、印加する電圧により焦点距離を制御することができる液晶レンズが知られている。方式として平板の透明基板に輪帯形状の電極を形成したものや、輪帯形状の電極を形成することに加えて透明基板に凸レンズや凹レンズのレンズ構造を持たせたものがある。前者の輪帯形状の電極だけを有するものは、電圧の印加方式を変えるだけで凸レンズにも凹レンズにもなり、使う上で利便性が高いが、液晶の複屈折と液晶層の厚みの制約からレンズパワーが大きくとれない。
【０００３】
後者の透明基板にレンズ構造を有するものは、レンズパワーを大きくとることができるが、凸レンズや凹レンズ構造の透明基板上への形成を、安価に行なうことができない。しかし、フレネルレンズ構造の透明基板上への形成は、近年のナノインプリント技術を用いると比較的安価に行なうことが可能であり、基本的には凸レンズや凹レンズと同等の性能を実現することが可能である。
【０００４】
ここで、上述した透明基板に光学構造としてフレネルレンズ構造を有する液晶レンズに関して従来技術を説明する。特許文献１、２には、フレネルレンズ構造が形成された透明基板と、平らな透明基板とで液晶層を挟持し、電界印加により液晶の配向を変化させ、それによりフレネルレンズ構造と液晶の界面による表面屈折効果を切替えて焦点距離を変化させる液晶レンズが記載されている。
【０００５】
特許文献１に記載の液晶レンズは、フレネルレンズ構造上の配向膜及び平らな透明基板上の配向膜は、有機配向膜をラビング処理することにより形成されている。特許文献２に記載の液晶レンズは、フレネルレンズ構造上の配向膜及び平らな透明基板上の配向膜は、斜方蒸着法により形成されている。
【先行技術文献】
【特許文献】
【０００６】
【特許文献１】特開平５−３２３２６１号公報（第３頁、図１）
【特許文献２】特開昭６２−１９４２２３号公報（第３−４頁、図３）
【発明の概要】
【発明が解決しようとする課題】
【０００７】
しかし、透明基板にフレネルレンズ構造を有する液晶レンズの従来技術では、次のような問題がある。図２、図３は、従来技術によりフレネルレンズ構造上に配向膜を形成した液晶レンズ１００、２００の構成を示す説明図である。
【０００８】
図２（ａ）は、フレネルレンズ構造１３１上に液晶分子１５０が配向した状態を示す平面図である。図２（ｂ）は、図２（ａ）のB−B´断面図であり、液晶層へ電圧を印加して、液晶分子１５０が立ち上がった状態を示している。
【０００９】
図２（ｂ）に示すように、液晶レンズ１００は、一対の透明基板１１１、１１２の間にフレネル構造１３１と液晶層を備えている。透明基板１１１、１１２の内側、液晶層１５
０と接する面には、配向処理層の配向膜１２１、１２２が形成されている。配向膜１２１，１２２のラビング方向は、図２（ａ）に図示したようにラビング方向Ｄ２で示される。この際、液晶分子１５０は、ラビング方向Ｄ２に沿って配列する。
【００１０】
ここで、フレネルレンズ構造１３１上の配向膜１２１及び平らな透明基板１１２上の配向膜１２２のそれぞれに有機配向膜を用いると、図２（ｂ）に図示するように、フレネルレンズ構造１３１の溝１６０に配向膜１２１が溜まり、フレネルレンズ構造の形状が変形してしたり、ラビング処理工程でフレネルレンズ構造１３１を傷つけたり、種々の問題が生じていた。
【００１１】
また、図３は、図２と同じくフレネル構造を備えた液晶レンズ２００を示す図である。ただし、配向膜は、斜方蒸着膜を用いている。図３（ａ）は、フレネルレンズ構造２３１上に液晶分子が配向した平面図で、図３（ｂ）は、図３（ａ）のＣ−Ｃ´断面図であり、液晶層へ電圧を印加して、液晶分子２５０が立ち上がった状態を示している。
【００１２】
図３（ａ）に示すように、フレネルレンズ構造２３１上の配向膜２２１及び平らな透明基板２１２上の配向膜２２２を斜方蒸着法で形成した。これにより、図２を用いて説明したような、ラビング処理によるフレネルレンズ構造が変形する、フレネルレンズ構造が傷つけられるといった問題が解決できる。このときの斜方蒸着方向は、図中の斜方蒸着方向Ｄ３の矢印の方向である。フレネルレンズ構造２３１は傾斜があるため、蒸着角度は、例えば基板表面とのなす角度２５〜４５°の範囲内で斜方蒸着することが望ましい。このような方向で斜方蒸着を行うと、斜方蒸着方向Ｄ３と垂直の方向に液晶分子２５０の長軸が配向し、また、液晶分子２５０のプレチルト角はフレネルレンズ構造２３１に対して略０°となる。このとき液晶レンズ２００の電極（図示せず）間に電圧を印加すると、図３（ｂ）に図示するように、液晶分子２５０が立ち上がる。しかし、フレネルレンズ構造２３１の傾斜の向きが異なる場所では、液晶分子２５０の立ち上がる向きが異なってしまう。つまり、電圧印加時に液晶分子２５０は、右上がりの傾きを持つ分割レンズ面２３１a上では右上がりに立ち上がり、左上がりの傾きを持つ分割レンズ面２３１ｂ上では左上がりに立ち上がる。このように、斜方蒸着方向Ｄ３と水平であって、液晶レンズ２００の中心を通る線Ｙ３を境にして、フレネルレンズ構造２３１の傾斜の向きが異なるため、電圧印加時に液晶分子が立ち上がる向きが異なり、ドメインが発生する。
【００１３】
このように従来技術では、液晶の配向処理の方法によっては、フレネルレンズ構造が変形したり、場所によって電圧印加時における液晶の立ち上がる向きが異なったり、液晶レンズとして所望の光学特性を得ることができない問題が生じる。
【００１４】
そこで、本発明は上記課題を解決し、液晶光学素子の光学構造の変形や、光学構造の傾斜の向きが異なる場所で電圧印加時に液晶分子の立ち上がる向きが異なることを抑え、所望の光学特性を得ることを可能とする液晶光学素子を提供することを目的とする。
【課題を解決するための手段】
【００１５】
上述した課題を解決して目的を達成するため、本発明の液晶光学素子は、基本的に下記の構成を採用するものである。
【００１６】
本発明にかかる液晶レンズは、一対の基板のうち、一方の基板にはレンズ構造を備え、レンズ構造と他方の基板との間に液晶層を備えた液晶レンズであって、レンズ構造の液晶層側に設ける配向処理層の配向規制力よりも、他方の基板の液晶層側に設ける配向処理層の配向規制力が強く、前記レンズ構造の前記液晶層側に設ける配向処理層が、光照射によって配向する光配向膜であることを特徴とする。
【００１７】
また、本発明にかかる液晶レンズは、一対の基板のうち、一方の基板にはレンズ構造を備え、レンズ構造と他方の基板との間に液晶層を備えた液晶レンズであって、レンズ構造の液晶層側に設ける配向処理層の配向規制力よりも、他方の基板の液晶層側に設ける配向処理層の配向規制力が強く、レンズ構造の液晶層側に設ける配向処理層が、光照射によって配向する光配向膜であることを特徴とする。さらに、本発明にかかる液晶レンズは、一対の基板のうち、一方の基板にはレンズ構造を備え、レンズ構造と他方の基板との間に液晶層を備えた液晶レンズであって、レンズ構造の液晶層側に設ける配向処理層の配向規制力よりも、他方の基板の液晶層側に設ける配向処理層の配向規制力が強く、レンズ構造の液晶層側に設ける配向処理層が、レンズ構造の表面に形成された凹凸の溝構造であることを特徴とする。
【００１８】
また、レンズ構造の液晶層側に設ける配向処理層に接する液晶分子のプレチルト角は、ほぼ０度であることを特徴とする。レンズ構造の液晶層側に設ける配向処理層より配向規制力の強い配向膜は、有機膜をラビングした膜であることを特徴とする。あるいは、配向規制力は、配向処理による液晶分子の極角アンカリング値の大小であることを特徴とする。
【発明の効果】
【００２１】
本発明の液晶光学素子では、フレネルレンズ構造などの光学構造を備える基板の液晶層側には蒸着配向膜を設け、他方の基板の液晶層側には、蒸着配向膜より配向規制力の強い配向膜、または液晶分子のプレチルト角を大きくする配向膜を設けることで、光学構造の傾斜の向きが異なる場所で、電圧印加時に液晶分子の立ち上がる向きが異なることを抑え、所望の光学特性を得ることが可能な液晶光学素子となる。また、光学構造を備える基板側に、蒸着配向膜や光を照射して配向する光配向膜を設ける、あるいは、表面に凹凸を形成して配向層を形成するなど、非接触な方法で配向層を形成すれば、光学構造が傷つけられることで、光学構造が変形する等の問題を防ぐことができる。
【図面の簡単な説明】
【００２２】
【図１】本発明の実施例１の液晶レンズの構成を示す平面図及び断面図である。
【図２】従来の液晶レンズの構成を示す平面図及び断面図である。
【図３】従来の液晶レンズの構成を示す平面図及び断面図である。
【図４】本発明の実施例２の液晶レンズの構成を示す断面図である。
【図５】本発明の実施例２の液晶レンズのインプリント工程を示す説明図である。
【図６】本発明の実施例２の液晶レンズの製造工程を示す説明図である。
【図７】本発明の実施例３の液晶レンズの構成を示す説明図である。
【発明を実施するための形態】
【００２３】
以下、液晶光学素子の光学構造としてフレネルレンズを用い、液晶層に印加する電圧により焦点距離を可変とした液晶レンズを例にして、本発明の実施形態について詳細に説明する。
【００２４】
［実施例１］
＜実施例１の構成：図１＞
まず、本発明の実施例１の液晶レンズの構成について説明する。図１は、液晶レンズ１の概略を示す図である。図１（ａ）は、フレネルレンズ構造３１に液晶分子５０が配向した状態を示す平面図である。図１（ｂ）は、図１（ａ）のＡ−Ａ´断面図であり、液晶層へ電圧を印加して、液晶分子５０が立ち上がった状態を示している。
【００２５】
液晶レンズ１は、第１の透明基板１１と第２の透明基板１２とで、液晶分子５０よりなる液晶層を挟持した構成を備える。液晶層はシール部材４０により封止されており、液晶層の厚みはガラスファイバーなどのスペーサ（図示せず）により所定の寸法に規定される。
【００２６】
シール４０は同心円状のフレネルレンズ構造３１を取り囲むように円状で形成されており、シール４０の内側には液晶５０が充填されており、フレネルレンズ構造３１上にシール４０と液晶５０の領域がある構成となっている。図面上は図示していないが、透明基板がプラスチック基板の場合には、ガスバリア層としてＳｉＯ２等の無機膜を透明電極と透明基板の間に設ける構成の方が好適である。
【００２７】
第１の透明基板１１は、光学構造として同心円状に分割された各レンズ面が段差を介して接続された形状のフレネルレンズ構造３１がインプリント（転写）工程で一体に形成されている。このフレネルレンズ構造３１を形成するインプリント工程を含めた液晶レンズの製造工程については、後段の実施例で詳細に説明する。フレネルレンズ構造３１の上には、透明電極（図示せず）と配向膜２１とが形成されている。第２の透明基板１２には透明電極（図示せず）と配向膜２２とが形成されている。形成されている。また、第１の透明基板１１には、レンズ有効径領域に透明電極が形成されている（図示せず）。第一の透明基板１１の透明電極は、フレネルレンズ構造３１の表面、または、第一の透明基板１１とフレネルレンズ構造３１との間に形成される。透明電極の材料はレンズ作用を期待する光の波長範囲において透過率が高い材料で、可視光の範囲であればインジウム・スズ酸化物などが用いられる。
【００２８】
フレネルレンズ構造３１の表面には、液晶分子を配向させるための配向処理層として蒸着配向膜２１が形成される。この蒸着配向膜２１は、SiOx等の無機材料を斜方蒸着することにより形成される。このときの斜方蒸着方向は、図１（ａ）における斜方蒸着方向Ｄ１の矢印方向である。図に示すように、フレネルレンズ構造３１は傾斜があるため、蒸着配向膜２１は透明基板１１表面とのなす角度２５〜４５°の範囲内で斜方蒸着する。蒸着角度をこの範囲内で行うことによって、蒸着配向膜と接している液晶分子のプレチルト角は、ほぼ０°となる。フレネルレンズ構造３１の表面の配向処理層を蒸着配向膜２１とすることにより、ラビング処理による配向膜と異なり、フレネルレンズ構造が傷つけられたり、変形したりすることがない。
【００２９】
次に、第２の透明基板１２にも同様に、レンズ有効径領域に透明電極が形成されている（図示せず）。さらに、第２の透明基板１２の表面には配向処理層の配向膜２２が形成されている。この配向膜２２は、上述したフレネルレンズ構造３１の表面に形成された蒸着配向膜２１より配向規制力の強い配向膜、または蒸着配向膜２１より液晶分子のプレチルト角を大きくする配向膜である。例えば、蒸着配向膜の配向規制力は約８×１０−５J/m２であるのに対して、ポリイミド膜等の有機膜をラビング処理した場合は１〜３×１０−４J/m２程度の配向規制力を持ち、配向膜２２に適している。また、第２の透明基板１２に対しては、５°くらいの低い蒸着角度で斜方蒸着を行えば、２０°以上の大きいプレチルトを得ることが可能となり、斜方蒸着膜であっても配向膜２２として採用することに適している。
【００３０】
次に、本実施形態の液晶レンズ１の液晶の配向状態について説明する。
フレネルレンズ構造３１上に形成された蒸着配向膜２１の表面では、図１（ａ）に図示するように、斜方蒸着方向Ｄ１と垂直の方向に液晶分子５０の長軸が配向する。図に示すように、斜方蒸着方向Ｄ１と平行であって、液晶レンズ１の中心を通る線を線Ｙ１とすると、線Ｙ１を境にして、分割レンズ面３１a、３１bに対して、電圧無印加では、液晶分子５０のプレチルト角が略０°で配向する。この場合、分割レンズ面３１a、３１bはそれぞ
れ透明基板１１に対して右上がり、左上がりの傾斜を持つため、分割レンズ面３１a、３１b表面では液晶分子５０もそれぞれ透明基板１１に対して右上がり、左上がりの傾斜を持って初期配向している。
【００３１】
また、配向膜２２は蒸着配向膜２１より配向規制力の強い膜、または蒸着配向膜２１より液晶分子のプレチルト角を大きくする配向膜であり、ここでは、液晶分子５０は、透明基板１２に対して、右上がりの傾斜で初期配向しているものとする。
【００３２】
このとき液晶層に電圧を印加すると、配向膜２２表面の液晶分子５０は、右上がりの傾斜で初期配向しており、分割レンズ面３１ａ表面の液晶分子５０も右上がりの傾斜で初期配向しているため、分割レンズ面３１ａ上の液晶分子は右上がりに立ち上がる。さらに、配向膜２２表面の右上がりの傾斜で初期配向している液晶分子５０は、強い配向規制力または高いプレチルト角であるため、電圧無印加時には、左上がりの傾斜で配向している分割レンズ面３１b上の液晶分子５０も右上がりに立ち上がり、分割レンズ面３１ａ上の液晶分子５０と同じ方向に立ち上がる。このように、電圧印加時には、液晶分子が左上がりの立ち上がりを示す領域は存在しない。
【００３３】
つまり、斜方蒸着方向Ｄ１と平行であって、液晶レンズ１の中心を通る線Ｙ１を境にして、フレネルレンズ構造３１の傾斜の向きは異なるが、電圧印加時に液晶分子５０が立ち上がる向きは同じであり、フレネルレンズ構造３１の傾斜の向きの違いによる電圧印加時のドメインを防ぐことができた。
【００３４】
［実施例２］
＜実施例２の構成：図４＞
次に、本発明の実施例２の液晶レンズおよび液晶レンズの製造方法について説明をする。以下の説明においては、既に説明した同一の構成には同一の符号を付与しており、その詳細な説明は省略し、構成が異なる点についてのみ説明する。
【００３５】
本発明の実施例２の液晶レンズの構成について説明する。図４は液晶レンズ２の構成を示す説明図である。図４（ａ）は液晶レンズ２に電圧を印加していない時の断面図であり、図４（ｂ）は液晶レンズ２に十分な電圧を印加して液晶をスイッチングさせた時の断面図である。図面表示上の問題から、図では実際とは異なるアスペクト比で模式的に示しており、図４では分かりやすく説明するために比較領域としてＡ領域とＢ領域にのみ液晶分子を図示している。
【００３６】
第１の透明基板１１には、光学構造形状として同心円状に分割された各レンズ面が段差を介して接続された形状のフレネルレンズ構造３１がインプリント（転写）工程で一体に形成されている。フレネルレンズ構造３１の上には、透明電極６１と配向処理層の配向膜２３とが形成されている。第２の透明基板１２には透明電極６２と配向膜２４とが形成されている。透明電極の材料はレンズ作用を期待する光の波長範囲において透過率が高い材料で、可視光の範囲であれば、例えばインジウム・スズ酸化物（ＩＴＯ）などが用いられる。
【００３７】
本実施例では、フレネルレンズ構造３１の表面に液晶分子を配向させるための配向処理層として光配向膜２３が形成される。この光配向膜２３は、例えばアゾベンゼン等の光異性化材料を用いて偏光ＵＶ照射し一方向に配向させることにより形成される。ＵＶ照射方向の９０度垂直方向に液晶分子は配向し、このときの液晶配向方向は、図４（ａ）におけるＤ４の矢印方向である。光配向膜の特性として、偏光ＵＶを垂直照射の場合にはプレチルト角がほぼ０度となる。垂直照射でなく、例えば４５度の斜方照射することでプレチルト角度をつけることができ、斜方照射の場合には、ＵＶ光を特に偏光させる必要はない。
なお、光配向膜は、光異性化材料だけでなく、二量化反応材料、分解反応材料でも本発明に適用できる。
【００３８】
前述の通り、光配向膜の効果による液晶分子のプレチルト角はほぼ０°であるが、図に示すようにフレネルレンズ構造３１は透明基板に対して傾斜があるため、そのフレネルレンズ斜面の角度は実質プレチルトと同じ作用としてみなせる。分割レンズ面３１a、３１bはそれぞれ透明基板１１に対して右上がり、左上がりの傾斜を持っており、従って、図４（ａ）のＡ領域では、フレネルレンズに沿って、液晶分子は図面上右上がりにプレチルトがついているように配向され、Ｂ領域では液晶分子は逆に左上がりにプレチルトがついているように初期配向される。
【００３９】
なお、フレネルレンズ構造３１の表面の配向膜を光配向膜２３とすることにより非接触であるので、接触式のラビング処理による配向膜と異なり、フレネルレンズ構造が傷つけられたり、変形したりすることがない。
【００４０】
第２の透明基板１２の表面に形成された配向処理層の配向膜２４は、上述したフレネルレンズ構造３１の表面に形成された光配向膜２３より配向規制力の強い配向膜、または光配向膜２３より液晶分子のプレチルト角を大きくする配向膜である。つまり、本発明においては、配向規制力として、特に極角アンカリング力の差異が強く関わっている。なお、方位角アンカリング力は、どちらの配向膜も強い方が好適である。例えば、光配向膜の配向規制力のオーダーが１０−５J/m２であるのに対して、ポリイミド膜等の有機膜をラビング処理した場合は１０−４J/m２のオーダーでの配向規制力を持つため、配向膜２４に適している。例に挙げた配向規制力の値は、材料やプロセス条件によって大小があり、最適化は必要である。
【００４１】
また、第２の透明基板１２に対しては、前述の通り４５°と角度をつけて紫外線を斜方照射することで、プレチルトを得ることが可能となり、光配向剤であっても配向膜２２として採用することに適している。特に、フレネルレンズの最大角度よりも大きいプレチルト角度があるのが好ましい。
【００４２】
次に、本実施形態の液晶レンズ２の液晶の配向状態について説明する。フレネルレンズ構造３１上に形成された光配向膜２３の表面では、図４（ａ）に図示するように、配向方向Ｄ４に液晶分子５０の長軸が配向する。図に示すように、液晶レンズ２の中心を通る線を線Ｙ４とすると、線Ｙ４を境にして、分割レンズ面３１a、３１bに対して、電圧無印加では、液晶分子５０のプレチルト角が略０°で配向する。この場合、分割レンズ面３１a、３１bはそれぞれ透明基板１１に対して右上がり、左上がりの傾斜を持つため、分割レンズ面３１aのＡ領域、３１bのＢ領域では液晶分子５０もそれぞれ透明基板１１に対して右上がり、左上がりの傾斜を持って初期配向している。
【００４３】
また、配向膜２４は光配向膜２２より配向規制力の強い膜、または光配向膜２３より液晶分子のプレチルト角を大きくする配向膜であり、ここでは、液晶分子５０は、透明基板１２に対して、右上がりの傾斜で初期配向しているものとする。配向膜２４の配向規制力または液晶分子のプレチルト角が大きいために、液晶分子全体の配向方向としての影響力が大きく作用し、液晶層としては透明基板１２に対して、右上がりの傾斜での初期配向が支配的となっている。ただし、液晶層の中で光配向膜２３近傍の領域においては、光配向膜２３によって液晶分子５０が配向しているので、配向状態としては正確には、図４（ａ）のＡ領域ではホモジニアス配向、Ｂ領域ではスプレイ配向となっている。Ｂ領域では、スプレイ配向となっているが、配向膜２４の影響が支配的となっているため実質ホモジニアス配向とみなすことができ、配向欠陥であるディスクリネーション欠陥はＢ領域でも、線Ｙ４の境界でも出現しなくきれいな配向状態となる。実際の作製した液晶セルでディスクリネーション欠陥は確認されず、きれいな配向状態であった。
【００４４】
図４（ｂ）に示すように、液晶層に電圧を印加すると、配向膜２４表面の液晶分子５０は、右上がりの傾斜で初期配向しており、分割レンズ面３１ａ側のＡ領域の液晶分子５０も右上がりの傾斜で初期配向しているため、分割レンズ面３１ａ上の液晶分子は右上がりに立ち上がる。さらに、配向膜２４表面の右上がりの傾斜で初期配向している液晶分子５０は、強い配向規制力または高いプレチルト角であるため、電圧無印加時には、左上がりの傾斜で配向している分割レンズ面３１bのＢ領域の液晶分子５０もほとんどが右上がりに立ち上がり、分割レンズ面３１ａ上の液晶分子５０と同じ方向に立ち上がる。このように、電圧印加時の液晶分子の配向状態は右上がりの立ち上がりが支配的になっており、左上がりの立ち上がりを示す領域はほぼ存在しない。実際の作製した液晶セルで電圧を印加して確認したところ、ドメインは確認されず、きれいな配向状態であった。
【００４５】
つまり、液晶分子の配向方向Ｄ４と平行であって、液晶レンズ２の中心を通る線Ｙ４を境にして、フレネルレンズ構造３１の傾斜の向きは異なるが、電圧印加時に液晶分子５０が立ち上がる向きは同じであり、フレネルレンズ構造３１の傾斜の向きの違いによる電圧印加時のドメインを防ぐことができた。
【００４６】
また、先の実施例１では、電圧無印加時と電圧印加時の液晶分子の挙動について、説明を省略したが、実施例１についても実施例２と同様の挙動を示す。
【００４７】
＜光学構造および配向膜の製造方法：図５、図６＞
次に、先の実施例１および２における液晶レンズの製造方法について、図を用いて説明する。図５及び図６では図面表示上の問題から実際とは異なるアスペクト比で模式的に示している。図５は、液晶レンズ２におけるフレネルレンズ３１のインプリント工程の説明図であり、図６は実施例２における液晶レンズ２の製造工程の説明図である。
【００４８】
まず、以下では、インプリント樹脂として紫外線（ＵＶ）や可視光、赤外光により硬化する光硬化樹脂を用いた例を説明する。図５（ａ）に示すように、第１の透明基板１１にディスペンサ７４によって光硬化性の樹脂３５を滴下する。図示していないが、第１の透明基板１１と樹脂３５の接着性が悪い場合には、プラズマ照射を行い、第１の透明基板１１の表面改質を行ったり、第１の透明基板１１にプライマー処理等を施したりしたのち、接着層を設けて接着性を向上させる。
【００４９】
次に、図５（ｂ）及び図５（ｃ）に示すように、第１の透明基板１１に滴下した樹脂３５に、金型モールド９５を加圧しながら押し当てる。金型モールド９５にはフレネルレンズの形状が凹凸反転で形成されている。金型モールド９５の表面には、予めフッ素系の離型剤を塗布することにより離型処理が施されている。
【００５０】
その後、樹脂３５が金型モールド９５の隙間に十分に入り込んだ状態で、図５（ｃ）に示すように紫外線８０を照射して樹脂３５を硬化させる。なお、図面上では、透明基板１１側から紫外線８０を照射しているが、これに限定されることはなく、金型モールド９５が、紫外線を透過する石英モールドや樹脂モールドであれば、金型モールド９５側から紫外線８０を照射しても構わない。
【００５１】
樹脂３５が十分硬化したのち、図５（ｄ）に示すように、金型モールド９５を樹脂３５から離型する。以上の工程により、第１の透明基板１１上にフレネルレンズ構造３１が作製される。
【００５２】
実際に試作したフレネルレンズの寸法を、例として示す。有効径をφ２０ｍｍとし、ブレーズ（輪帯）の数を５５、各ブレーズの高さ（サグ量）を７μｍで固定とした。最内周のブレーズ半径を１．２８ｍｍ、最も外側に位置するブレーズの幅を５１μｍとし、最も
外側に位置するブレーズのレンズ面の最大傾斜角度は３．６度である。
【００５３】
図６は、透明基板上への配向処理層の形成から、第１の透明基板１１と第２の透明基板１２の貼り合わせまでの工程の説明図である。図６（ａ）から（ｄ）は、フレネルレンズ構造３１が形成されている透明基板１１の工程についてで、図６（ｅ）、（ｆ）は対向基板である透明基板１２の工程についてであり、図６（ｇ）は、その２枚の透明基板を用いて貼り合わせを行い完成した液晶レンズ２を示している。
【００５４】
フレネルレンズ構造３１を形成した後、図６（ａ）に示すように、フレネルレンズ構造３１の表面上にスパッタリング法等により透明電極６１を形成する。直接、フレネルレンズ構造３１の上に透明電極６１を膜付けしても構わないが、フレネルレンズ構造３１にまずSiO2等のバリア層やハードコート層などの層を設けてから透明電極６１を設けても良い。特に透明基板５１がプラスチック基板である場合には、フレネルレンズ構造３１にＳｉＯ２等のバリア層を設けた方が好適である。
【００５５】
次に、実施例２で説明した光配向膜の形成方法について説明する。フレネルレンズ構造３１の表面に透明電極６１を形成した後、実施例２の光配向膜２３を形成する。光配向膜２３は、例えばディスペンサ７５で塗布しスピンコーターにより薄膜形成される。その後、焼成を行い配向膜の溶剤を飛ばす。次に、図６（ｂ）に示すように、偏光紫外線８５を照射し、光配向膜２３の分子を配向させる。実施例２では、このように光配向膜を形成するが、実施例１の場合では、この工程で、蒸着方法を用いて蒸着配向膜を形成する。
【００５６】
フレネルレンズ構造３１の表面に透明電極６１および光配向膜２３を形成した後、図６（ｃ）に示すように、フレネルレンズ構造３１の無い位置にディスペンサ７６によりシール４０を塗布する。このシール４０は、例えば紫外線硬化樹脂であり、潰れて広がることを考慮に入れて、フレネルレンズ構造３１の端ぎりぎりではなく、間をあけて塗布する。シール４０は、後述する工程で第１の透明基板１１と第２の透明基板１２とが貼り合わせされたときに潰されて密着されて硬化される。
【００５７】
シール４０を塗布した後、図６（ｄ）に示すように、ディスペンサ７７を用いてシール４０の内側、フレネルレンズが形成された領域に液晶５０を滴下する。フレネルレンズ構造３１へのダメージを防ぐために、非接触で滴下可能なジェットディスペンサを用いることが好適である。液晶の滴下量は、シール４０の内側の体積に応じて決まる。シール４０の内側の体積に応じた量の液晶を滴下しないと、第１の透明基板１１と第２の透明基板１２とを貼り合わせた後の液晶セルの面精度の悪化、液晶セル内の気泡の発生などの原因となる。
【００５８】
また、フレネルレンズ構造３１上に滴下された液晶５０は、表面張力・ぬれ性等の特性に応じて、シール４０より高く盛られた状態となる。液晶が高く盛られた状態で、後述するように第１の透明基板１１と第２の透明基板１２を重ね合わせると、液晶が第２の透明基板１２に接触した後、第２の透明基板１２の表面上をシール４０の外側の領域まで広がってしまう問題がある。そこで、滴下された液晶の高さを抑えるため、フレネルレンズ構造３１の複数の箇所に液晶を滴下することが望ましい。さらに、透明基板どうしを重ね合わせたときに液晶が均一に広がるように、中心対称となる複数の箇所に液晶を滴下することが望ましい。
【００５９】
次に、対向基板である第２の透明基板１２の工程について説明する。図６（ｅ）に示すように、第２の透明基板１２の表面上にスパッタリング法等により透明電極６２を形成する。透明電極６２の上に、フレキソ印刷法を用いて、配向膜２４を形成し、その後、焼成を行い配向膜の溶剤を飛ばすとともに、ポリアミック酸からイミド化させポリイミド膜に
変化させる。
【００６０】
図６（ｆ）に示すように、配向膜２４形成後に、ラビング方式による配向処理を行い、液晶の配向方向を制御する。
【００６１】
次に、図６（ｇ）に示すように、第１の透明基板１１の液晶滴下面を上向きに配置して、真空状態で第１の透明基板１１と第２の透明基板１２とを貼り合わせる。
【００６２】
第１の透明基板１１と第２の透明基板１２とを貼り合わせた後、紫外線（ＵＶ）を照射してシール４０を硬化させる。このとき、光配向膜２３には紫外線が照射されないようにマスクで保護することが望ましい。ＯＤＦで液晶を封入した後でも、シール硬化のための紫外線照射によって配向に影響を与えて配向不良を引き起こすことがあるからである。紫外線を照射してシールを硬化させた後、必要に応じて焼成を行ってシール４０の未硬化成分を本硬化させる。以上の工程により、本発明の液晶レンズが製造される。
【００６３】
なお、上記製造工程はＯＤＦ方式を例にとって説明したが、本発明はＯＤＦ方式に限定されず、注入方式でも適用できる。
【００６４】
上述したように本発明によれば、フレネルレンズ構造の傾斜の向きが異なる場所で電圧印加時に液晶分子の立ち上がる向きが異なることを抑え、また、ラビング工程によるフレネルレンズ構造のキズや欠けも無くすことにより、所望のレンズ特性を得ることが可能となる。
【００６５】
［実施例３］
＜実施例３の構成：図７＞
次に、液晶レンズの他の実施例について説明をする。以下の説明においては、既に説明した同一の構成には同一の符号を付与しており、その詳細な説明は省略し、構成が異なる点についてのみ説明する。
【００６６】
本発明の実施例３の液晶レンズの構成について説明する。図７は液晶レンズ３の構成を示す説明図である。図７（ａ）は液晶レンズ２に電圧を印加していない時の断面図であり、図７（ｂ）は図７（ａ）の線Ｙ５での断面図である。図７（ｃ）は図７（ｂ）のＣ領域の拡大図である。図面表示上の問題から、図では実際とは異なるアスペクト比で模式的に示しており、図７では分かりやすく説明するために比較領域としてＡ領域とＢ領域にのみ液晶分子を図示している。
【００６７】
第１の透明基板１１には、光学構造形状として同心円状に分割された各レンズ面が段差を介して接続された形状のフレネルレンズ構造３２が、先の光学構造の製造方法で説明したように形成されている。ただし、本実施例では、先の図５の説明と異なっている点として、フレネルレンズ構造３２の表面に配向処理層として凹凸構造形状が形成されている。凹凸構造形状を形成する方法としては、例えば金型モールドに予め凹凸形状を形成しておき、インプリント工程時にフレネルレンズ形状と同時に凹凸形状を形成できる。この方法だけでなく、インプリント後のフレネルレンズ形状にレーザー加工やフォトリソによるエッチング加工によって凹凸を形成することも可能である。
【００６８】
液晶分子は、溝の段差形状に倣って配向するので、液晶分子の配向方向Ｄ５と凹凸構造形状の溝方向は平行している。図７（ｂ）は、液晶分子の配向方向Ｄ５と凹凸構造形状の関係を説明するために、図７（ａ）の線Ｙ５での断面図であり、さらに図７（ｃ）は図７（ｂ）のＣ領域の拡大図である。図７（ｃ）で示すように、フレネルレンズ構造３２の上には、透明電極６１が形成されており、凹凸構造形状のサイズに対して、透明電極６１の
膜厚が小さいため、フレネルレンズ構造３２表面の凹凸構造形状が透明電極６１に伝播されている。液晶分子５０を並ばせるための配向膜は不要で、伝播された透明電極６１の凹凸構造形状によって液晶分子が並んでいる。液晶分子５０は、図面上手前から奥の方向にならんでおり、プレチルト角はほぼ０度となる。また、図７（ｂ）で示すように、第２の透明基板１２には透明電極６２と配向膜２４とが形成されている。
【００６９】
前述の通り、凹凸構造形状による液晶分子のプレチルト角はほぼ０°であるが、図に示すようにフレネルレンズ構造３２は透明基板に対して傾斜があるため、そのフレネルレンズ斜面の角度は実質プレチルトと同じ作用としてみなせる。分割レンズ面３１a、３１bはそれぞれ透明基板１１に対して右上がり、左上がりの傾斜を持っており、従って、図７（ａ）のＡ領域では、フレネルレンズに沿って、液晶分子は図面上右上がりにプレチルトがついているように配向され、Ｂ領域では液晶分子は逆に左上がりにプレチルトがついているように初期配向される。
【００７０】
なお、フレネルレンズ構造３２の配向処理を凹凸構造形状とすることにより非接触であるので、接触式のラビング処理による配向膜と異なり、フレネルレンズ構造が傷つけられたり、変形したりすることがない。
【００７１】
第２の透明基板１２の表面には配向膜２４が形成された配向膜２４は、上述したフレネルレンズ構造３２の表面に形成された凹凸構造形状のより配向規制力の強い配向膜、または凹凸構造形状より液晶分子のプレチルト角を大きくする配向膜である。本発明においては、配向規制力として、特に極角アンカリング力の差異が強く関わっている。なお、方位角アンカリング力は、どちらの配向膜も強い方が好適である。例えば、凹凸構造形状の構造配向による配向規制力のオーダーが１０−6J/m２であるのに対して、ポリイミド膜等の有機膜をラビング処理した場合は１０−４J/m２のオーダーでの配向規制力を持つため、配向膜２４に適している。例に挙げた配向規制力の値は、凹凸形状のピッチや深さ、材料やプロセス条件によって大小があり、最適化は必要である。
【００７２】
次に、液晶レンズ３の液晶の配向状態について説明する。フレネルレンズ構造３２上に形成された凹凸構造形状の表面では、図７（ａ）に図示するように、配向方向Ｄ５に液晶分子５０の長軸が配向する。図に示すように、液晶レンズ３の中心を通る線を線Ｙ５とすると、線Ｙ５を境にして、分割レンズ面３１a、３１bに対して、電圧無印加では、液晶分子５０のプレチルト角が略０°で配向する。この場合、分割レンズ面３１a、３１bはそれぞれ透明基板１１に対して右上がり、左上がりの傾斜を持つため、分割レンズ面３１aのＡ領域、３１bのＢ領域では液晶分子５０もそれぞれ透明基板１１に対して右上がり、左上がりの傾斜を持って初期配向している。
【００７３】
また、配向膜２４は凹凸構造形状の構造配向より配向規制力の強い膜、または凹凸構造形状の構造配向より液晶分子のプレチルト角を大きくする配向膜であり、ここでは、液晶分子５０は、透明基板１２に対して、右上がりの傾斜で初期配向しているものとする。配向膜２４の配向規制力または液晶分子のプレチルト角が大きいために、液晶分子全体の配向方向としての影響力が大きく作用し、液晶層としては透明基板１２に対して、右上がりの傾斜での初期配向が支配的となっている。ただし、液晶層の中で凹凸構造形状の構造配向近傍の領域においては、凹凸構造形状の構造配向によって液晶分子５０が配向しているので、配向状態としては正確にはＡ領域ではホモジニアス配向、Ｂ領域ではスプレイ配向となっている。Ｂ領域では、スプレイ配向となっているが、配向膜２４の影響が支配的となっているため実質ホモジニアス配向とみなすことができ、配向欠陥であるディスクリネーション欠陥はＢ領域でも、線Ｙ４の境界でも出現しなくきれいな配向状態となる。
【００７４】
実施例２と同様のため図示しないが、液晶層に電圧を印加すると、配向膜２４表面の液
晶分子５０は、右上がりの傾斜で初期配向しており、分割レンズ面３１ａ側のＡ領域の液晶分子５０も右上がりの傾斜で初期配向しているため、分割レンズ面３１ａ上の液晶分子は右上がりに立ち上がる。さらに、配向膜２４表面の右上がりの傾斜で初期配向している液晶分子５０は、強い配向規制力または高いプレチルト角であるため、電圧無印加時には、左上がりの傾斜で配向している分割レンズ面３１bのＢ領域の液晶分子５０もほとんどが右上がりに立ち上がり、分割レンズ面３１ａ上の液晶分子５０と同じ方向に立ち上がる。このように、電圧印加時の液晶分子の配向状態は右上がりの立ち上がりが支配的になっており、左上がりの立ち上がりを示す領域はほぼ存在しない。
【００７５】
つまり、液晶分子の配向方向Ｄ５と平行であって、液晶レンズ３の中心を通る線Ｙ４を境にして、フレネルレンズ構造３１の傾斜の向きは異なるが、電圧印加時に液晶分子５０が立ち上がる向きは同じであり、フレネルレンズ構造３２の傾斜の向きの違いによる電圧印加時のドメインを防ぐことができた。
【００７６】
（その他の変形例）
上述した実施形態の説明においては、液晶光学素子として、液晶セルの中にフレネルレンズ形状が構成されている液晶レンズを例にとって示した。しかし、本発明は光学形状が限定されるものではなく、例えば、リニアフレネルレンズ形状、マイクロプリズム形状、マイクロレンズアレイ形状、シリンドリカルレンズ形状、レンチキュラーレンズ等の光学形状でも、それら光学形状への配向処理による配向規制力よりも、平板である対向基板に配向規制力の強い配向処理層を用いることで適用可能である。
【００７７】
本発明の液晶光学素子は、液晶の配向方式、透明電極の輪帯パターン電極の構成・本数・設計方法、液晶材料の種類、層数等によらないので、液晶光学素子に幅広く適用することができる。
【００７８】
本発明の液晶光学素子は、デジタルカメラ、ムービーカメラ、カメラ付き携帯電話のカメラ部、車等に搭載されて後方確認用モニターなどに用いられるカメラなどの撮像光学系、プロジェクタ、レーザーポインタなどの投影光学系、ＣＤ、ＤＶＤ、ＢＤ（Blue-ray Disc（登録商標））等のピックアップ向けの収差補正素子、眼鏡やヘッドマウントディスプレイなどのアイウェア、３Ｄディスプレイ向けの可変焦点素子、２Ｄ／３Ｄ切替素子と、幅広く適用可能である。
【符号の説明】
【００７９】
１〜３  液晶レンズ
１１、１２  透明基板
２１〜２４  配向膜
３１、３２  フレネルレンズ構造
３５  樹脂
４０  シール部材
５０  液晶分子
６１、６２  透明導電膜
７４〜７７  ディスペンサ
８０  紫外線
８５  偏光紫外線
９５  金型モールド
【図１】
0005383601.tif 000002
【図２】
0005383601.tif 000003
【図３】
0005383601.tif 000004
【図４】
0005383601.tif 000005
【図５】
0005383601.tif 000006
【図６】
0005383601.tif 000007
【図７】
0005383601.tif 000008